(57)【要約】【課題】高温状態にある調理機器を直置きしても、調理機器の底部の裏面からの伝熱による調理機器の跡が表面に目立ちにくいキッチン部材を提供する。【解決手段】キッチン部材１は、不飽和ポリエステル、アクリル系樹脂またはビニルエステル系樹脂のいずれかである熱硬化性樹脂に少なくとも充填材が添加された樹脂組成物の成形により形成される。キッチン部材１は、表面２が樹脂組成物のみから形成され、その断面において三角波状に凹凸した形状を有する。表面２の断面における頂部２ａは、尾根線３が表面２の外側に膨らむ曲線状の形状を有し、かつ表面２の断面における最高位４と最低位５の高低差Δｈが50μm以上である。前記充填材はシリカ、粉末石英、粉末ガラスのいずれか、または少なくとも一種類を含む混合物である。【選択図】図２
2020054860.tif 000002
【特許請求の範囲】
【請求項１】
不飽和ポリエステル、アクリル系樹脂またはビニルエステル系樹脂のいずれかである熱硬化性樹脂に少なくとも充填材が添加された樹脂組成物の成形により形成されたキッチン部材であって、
前記キッチン部材は、その表面が前記樹脂組成物のみから形成され、前記表面は、その断面において三角波状に凹凸した形状を有し、
前記表面の前記断面における頂部は、その尾根線が前記表面の外側に膨らむ曲線状の形状を有し、かつ前記表面の前記断面における最高位と最低位の高低差が、50μm以上であり、
前記充填材はシリカ、粉末石英、粉末ガラスのいずれか、または少なくとも一種類を含む混合物である
ことを特徴とするキッチン部材。
【請求項２】
前記キッチン部材は、その表面が前記樹脂組成物のみから形成されコーティング層を有していないことを特徴とする請求項１記載のキッチン部材。
【請求項３】
前記キッチン部材の色が濃厚色であることを特徴とする請求項１又は請求項２に記載のキッチン部材。
【請求項４】
請求項１から３のいずれか一項に記載のキッチン部材を製造するキッチン部材の製造方法であって、
上型と下型からなる注型用金型の内、前記下型の成形面は、エッチング加工によって形成された凹凸パターンにおいて角張った部分が化学研磨により曲線状とされたものであり、
前記下型に前記樹脂組成物が注入され、前記上型と前記下型により前記樹脂組成物を加熱しながら圧締して硬化させた後、成形品の表面をコーティングしないで前記キッチン部材を製造することを特徴とするキッチン部材の製造方法。
【発明の詳細な説明】
【技術分野】
【０００１】
本発明は、いわゆる人工大理石と呼ばれる樹脂成形品によるキッチン部材とその製造方法に関する。
【背景技術】
【０００２】
天然の大理石の風合い、たとえば、柄、艶やかさなどの高級感を醸し出す前記人工大理石が、たとえば、キッチンに設置される厨房装置の天板などの部材（以下、キッチン部材と記す）に採用されている。前記人工大理石は、基材となる熱硬化性樹脂に、無機充填材、低収縮剤、顔料などが配合され、注型成形などによって所定の形状に成形され、キッチン部材を形成する。このような人工大理石によるキッチン部材は、樹脂成形品であることから、天然の大理石に比べ、比較的安価であり、加工性、施工性、耐温水性、強度、耐候性などにおいて優れた物性を有している。
【０００３】
本出願人も、下記特許文献１において、前記人工大理石とこれを用いたキッチンカウンターを提案している。具体的には、特許文献１に記載された人工大理石は、樹脂成分と無機充填剤を含み、成形加工した表面に、一端に−ＣＦ3基を有し、他端にクロロシリル基またはアルコキシシリル基を有するシラン系界面活性剤が化学結合したものである。また、特許文献１に記載された人工大理石は、その表面に粗さが500μmを超えない微細な凹凸を形成したものでもある。
【０００４】
特許文献１に記載された人工大理石によれば、表面に露出するフッ化炭素基がもたらす表面自由エネルギーの低下と、表面に形成された前記微細な凹凸との相乗効果により撥水性が向上する。このため、汚れ成分に対して人工大理石は低活性となり、防汚性が向上し、汚れ成分の人工大理石の表面への付着が低減される。その結果、汚れ成分を餌とする細菌やカビの繁殖を抑制することができる。
【先行技術文献】
【特許文献】
【０００５】
【特許文献１】特開2001−190344号公報
【発明の概要】
【発明が解決しようとする課題】
【０００６】
しかしながら、これまでの前記人工大理石は、特許文献１に記載された人工大理石も含め、熱硬化性樹脂を主材とするものであり、前記のとおり、耐温水性をある程度有するものである。しかしながら、キッチン部材として適用する場合、加熱調理器で使用したフライパン、鍋などの調理器具を高温状態のままキッチン部材に直置きすることはできない。キッチン部材において調理器具の底部の裏面と接触する部分は、調理器具からの伝熱によって変性などし、焼け焦げなどとなってキッチン部材の表面に跡がついてしまうのが通常であった。このため、キッチン部材の上に熱い調理器具を置くときには、鍋敷きなどの調理器具からの伝熱を抑制する補助用具が必要不可欠であった。
【０００７】
また、特許文献１に記載された人工大理石では、前記のとおり、粗さが500μmを超えない微細な凹凸が形成されるが、この凹凸は、専ら防汚性の観点から案出されたものである。前記凹凸と耐熱性の関係、具体的には、高温状態にある調理器具をキッチン部材に直置きすることに対する有意性については、特許文献１の記載からは全く示唆されない。
【０００８】
本発明は、以上のとおりの事情に鑑みてなされたものであり、高温状態にある調理器具を直置きしても、調理器具の底部の裏面からの伝熱による調理器具の跡が表面に目立ちにくいキッチン部材と、このキッチン部材を製造する製造方法を提供することを課題としている。
【課題を解決するための手段】
【０００９】
前記の課題を解決するために、本発明のキッチン部材は、熱硬化性樹脂に少なくとも充填材が添加された樹脂組成物の成形により形成されたキッチン部材であって、前記キッチン部材は、その表面が前記樹脂組成物のみから形成され、前記表面は、その断面において三角波状に凹凸した形状を有し、前記表面の前記断面における頂部は、その尾根線が前記表面の外側に膨らむ曲線状の形状を有し、かつ前記表面の前記断面における最高位と最低位の高低差が、50μm以上、かつ400μm以下であり、前記表面の前記断面において、谷部は、その谷線が、前記表面の内側に膨らむ曲線状であることを特徴とする。
【００１０】
また、本発明のキッチン部材の製造方法は、上型と下型からなる注型用金型の内、前記下型の成形面は、エッチング加工によって形成された凹凸パターンにおいて角張った部分が化学研磨により曲線状とされたものであり、前記下型に前記樹脂組成物が注入され、前記上型と前記下型により前記樹脂組成物を加熱しながら圧締して硬化させた後、成形品の表面をコーティングしないで前記キッチン部材を製造することを特徴とする。
【発明の効果】
【００１１】
本発明のキッチン部材とその製造方法によれば、高温状態にある調理器具を直置きしても、調理機器の底部の裏面からの伝熱による調理機器の跡が表面に目立ちにくくなる。
【図面の簡単な説明】
【００１２】
【図１】本発明のキッチン部材の一実施形態であるキッチンカウンターの一例を示した斜視図である。
【図２】図１に示したキッチンカウンターのＡ−Ａ矢視断面図である。
【図３】他のキッチンカウンターを図２と同様に示した要部断面図である。
【図４】（ａ）は、図１に示したキッチンカウンターの製造に用いられる注型用金型の一例を示した概略断面図であり、（ｂ）は、（ａ）に示した注型用金型の下型を模式的に示した要部断面図である。
【図５】図４（ｂ）に示した下型を作製するプロセスを模式的に示した要部工程断面図である。
【発明を実施するための形態】
【００１３】
図１は、本発明のキッチン部材の一実施形態であるキッチンカウンターの一例を示した斜視図である。図２は、図１に示したキッチンカウンターのＡ−Ａ矢視断面図である。
【００１４】
図１に示したキッチン部材１は、キッチンカウンター１ａである。キッチンカウンター１ａをはじめとするキッチン部材１は、熱硬化性樹脂に少なくとも充填材が添加された樹脂組成物の成形により形成されたものである。キッチン部材１は、図２に示したように、表面２が前記樹脂組成物のみから形成され、かつ表面２は、その断面において三角波状に凹凸した形状を有している。表面２の断面における頂部２ａは、尾根線３が表面２の外側に膨らむ曲線状の形状を有している。しかも、表面２の断面における最高位４と最低位５の高低差Δｈが50μm以上である。
【００１５】
具体的には、キッチン部材１としてのキッチンカウンター１ａは、住宅などのキッチンに設置される厨房装置の天板を形成するものであり、図１に示したような横長の部材である。キッチンカウンター１ａの主体６は、平面視において長方形形状を有する平板部７から形成されている。平板部７には、表面２から裏面（図示なし）に貫通する第１開口８と第２開口９が形成されている。第１開口８は、シンク（図示なし）が取り付けられる部位であり、第２開口９は、ガス調理器や電磁調理器などの加熱調理器（図示なし）が取り付けられる部位である。
【００１６】
また、平板部７の長手方向の一端７ａには、キッチンカウンター１ａの表面２から垂直に立ち上がって延びるバックガード１０が設けられている。一端７ａに対向して位置する平板部７の他の長手方向の一端７ｂには、キッチンカウンター１ａの表面２から裏面側に向かって垂直に延びる幕板部１１が設けられている。
【００１７】
このようなキッチンカウンター１ａであるキッチン部材１を形成する樹脂組成物の主材となる熱硬化性樹脂としては、特に制限はなく、公知の各種単量体やこの単量体と重合体の混合物などから適宜選択することができる。たとえば、不飽和ポリエステルなどのポリエステル系の樹脂をはじめ、メラミン（メタ）アクリレート、グリシジル（メタ）アクリレート、メチル（メタ）アクリレートなどのアクリル系樹脂が例示される。なお、（メタ）アクリルとの表記は、アクリルまたはメタアクリルを意味する。また、（メタ）アクリル系の単量体の具体的な例としては、メチル（メタ）アクリレート、エチル（メタ）アクリレート、ブチル（メタ）アクリレート、２−エチルヘキシル（メタ）アクリレート、ベンジル（メタ）アクリレートなどが挙げられる。この他、熱硬化性樹脂には、ビニルエステル系樹脂や、エポキシ系樹脂もその候補として挙げることができる。
【００１８】
前記熱硬化性樹脂に少なくとも添加される前記充填材としては、一般に無機充填材が例示される。具体的には、水酸化アルミニウム、水酸化カルシウム、水酸化マグネシウム、粉末タルク、粉末石英、シリカ、珪藻土、石膏、粉末ガラス、大理石、石灰岩、ケイ酸アルミニウム、珪酸カルシウムまたはホウ砂が挙げられる。特にシリカは、キッチン部材１の表面２の硬度の向上に有効である。また、亜硫酸カルシウム、硫酸カルシウム、硫酸バリウム、二酸化ケイ素、方解石、酸化チタン、三酸化アンチモン、炭酸カルシウム、ニッケル粉、鉄粉、亜鉛粉、銅粉または酸化鉄も無機充填材の候補として挙げられる。さらに、ガラスビーズ、ガラス繊維またはシリカゲルも挙げられる。これらの無機充填材は、一種ばかりでなく、二種以上の混合物として熱硬化性樹脂に添加することができる。
【００１９】
また、前記樹脂組成物には、前記充填材の他、キッチン部材１の製造やキッチン部材１に要求される物性などに応じて、硬化促進剤、抗菌剤、柄材、顔料などの各種成分の添加が可能である。図１および図２に示したキッチンカウンター１ａは、顔料が添加された樹脂組成物の成形により形成されており、濃厚色を呈している。
【００２０】
前記のとおりのキッチンカウンター１ａであるキッチン部材１では、高温状態にあるフライパン、鍋などの調理器具（図示なし）が表面２の上に置かれても、調理器具を図２に示した表面２の頂部２ａのみで受けることができる。しかも、頂部２ａは、その断面において表面２の外側に膨らむ曲線状の形状を有しているため、調理器具の底部の裏面との接触は点接触か点接触に近いものとなる。したがって、調理器具からの熱負荷は表面２の全面に達することはない。調理器具の底部の裏面とキッチン部材１の表面２の谷部２ｂとの間には空気層が形成され、この空気層が断熱層として機能する。このため、高温状態にある調理器具を直置きしても、調理器具からの輻射熱は、表面２の谷部２ｂの底部１２までは達しにくく、調理器具の底部の裏面からの伝熱による調理器具の跡が表面２に目立ちにくくなる。キッチン部材１の全体としての外観に与える影響は少ない。また、頂部２ａの前記形状により、直置きされる調理器具の底部の裏面が傷つくのも抑制される。
【００２１】
前記効果は、頂部２ａと谷部２ｂのそれぞれ一つを一組とした場合、5cm角の中に500組〜2000組程度あるとより有効となる。
【００２２】
また、キッチン部材１では、表面２が前記樹脂組成物のみから形成されており、表面２には特許文献１に記載されているようなコーティング層を有していないため、調理器具の直置きによる前記コーティング層の劣化などは懸念されない。防汚性としては、たとえば前記樹脂組成物に配合した抗菌剤などによって同等程度のものが得られる。
【００２３】
また、調理器具以外の鋭利なものでないものによって表面２が傷付けられたとしても、前記鋭利でないものも頂部２ａのみで受けることができるため、キッチン部材１の全体として外観上に与える影響は少ない。なお、鋭利なものとの接触による傷は、表面２が前記のとおりに凹凸しているため、三角波状の形状に紛れやすく、付いた傷を傷として認識しにくい。したがって、傷が目立つということはあまりない。特に、前記樹脂組成物が、前記充填材としてシリカを添加したものである場合、表面２の硬度を鉛筆硬度で9Hまで高めることができ、キッチン部材１はそもそも傷の付きにくいものとなる。
【００２４】
しかも、表面２の断面における最高位４と最低位５の高低差Δｈが50μm以上であるので、表面２に直置きした調理器具からの輻射熱は、表面２の谷部２ｂの底部１２までより達しにくくなっている。したがって、キッチン部材１は耐熱性を確保することができる。高低差Δｈの上限は、400μmが好ましく例示される。高低差Δｈが400μm以下であれば、谷部２ｂに汚れなどが溜まりにくく、キッチン部材１、ひいてはキッチンカウンター１ａは手入れのしやすいものとなる。
【００２５】
また、図１および図２に示したように、キッチン部材１の色は濃厚色であることが好ましい。前記のとおり、表面２の凹凸の高低差Δｈが50μm以上であることから、キッチン部材１は耐熱性に優れている。一般に、キッチンカウンター１ａなどのキッチン部材１が濃厚色のものであると、高温状態にある調理器具の直置きにともなう輻射熱を受け、表面２は、白化や艶変化などの外観上の問題となる跡が目立ちやすい。しかしながら、前記のとおり、キッチン部材１は耐熱性に優れているため、濃厚色を呈していても、表面２にそのような跡は付きにくい。したがって、キッチン部材１の色が濃厚色であればある程、跡が付きにくいという効果が顕在化する。もちろん、このことから明らかなように、キッチン部材１の色は淡白色であってもよい。
【００２６】
そして、キッチン部材１は、前記のとおりの表面２によって、石目調に類似する外観を呈し、天然石が有する高級感のある風合いを実現することができる。
【００２７】
なお、キッチン部材１の表面２における谷部２ｂの谷線１４は、表面２の内側に膨らむ曲線状とすることができる。この場合、表面２の断面である三角波状の凹凸は、正弦波または正弦波に近い形状となる。したがって、直線部分がないため、キッチン部材１の表面２の肌触りは、その高低差Δｈの大きさからも滑らかなものとなりやすい。
【００２８】
図３は、他のキッチンカウンターを図２と同様に示した要部断面図である。図３図中において図２に付した符号と同一の符号が付されている部位は、図１および図２に示したキッチンカウンター１ａとしてのキッチン部材１と同じ部位である。したがって、以下の説明では、同一符号を付した部位についての説明を省略する。
【００２９】
図３に示したキッチンカウンター１ａとしてのキッチン部材１では、表面１５が図２に示した表面２と若干相違している。相違点は、頂部２ａの断面における尾根線１６が、頂部２ａの頂上部を除いて直線状になっていること、谷部２ｂにおける谷線１７が直線状になっていること、および谷部２ｂの底部１８が鋭角状の形状を有していることである。
【００３０】
このような表面１５を有するキッチン部材１も、図２に示したキッチン部材１と同様な効果を奏するが、図２に示したキッチン部材１と比較すると、底部１８に若干汚れが溜まりやすい傾向がある。ただし、溜まった汚れを除去することが全くできないというほどではない。また、図３に示したキッチン部材１の表面１５の肌触りは、図２に示したキッチン部材１の肌触りとやや異なる。ただし、表面１５の肌触りは、キッチン部材１を使用する使用者の感覚によるものであり、個人差があるので、図３に示したような表面１５であっても肌触りは、図２に示した表面２と遜色ないと感じる使用者もいると推測される。
【００３１】
図４（ａ）は、図１に示したキッチンカウンターの製造に用いられる注型用金型の一例を示した概略断面図であり、図４（ｂ）は、図４（ａ）に示した注型用金型の下型を模式的に示した要部断面図である。
【００３２】
図１から図３に示した、たとえばキッチンカウンター１ａとして適用することのできるキッチン部材１は、前記樹脂組成物の注型成形によって形成される。この注型成形に使用される注型用金型には、各種のものが使用可能であるが、図４（ａ）（ｂ）に示した注型用金型１９は、下側に凹部２０を有する上型２１と、上側に凹部２２を有する下型２３とから形成されている。上型２１は、外周部に下方に突出する縁部２４を有し、下型２３も、外周部に上方に突出する縁部２５を有している。凹部２０は縁部２４の内側に、また、凹部２２は縁部２５の内側に形成されている。上型２１は、上下方向に昇降可能とされ、降下し、縁部２４が下型２３の縁部２５と重なり合うようになっている。縁部２４の下面と縁部２５の上面が重なり合うとき、凹部２０、２２は、前記樹脂組成物の注入を可能とするキャビティ（図示なし）を形成する。
【００３３】
また、注型用金型１９では、上型２１および下型２３の両方とも、縁部２４、２５を除いた部分に、前記キャビティに注入された前記樹脂組成物を硬化させる温水や熱水などの熱源を流通させる配管２６を内蔵している。熱源は、温水や熱水などの流体ばかりでなく、通電により発熱するヒーターなども適用可能であり、ヒーターを使用する場合には、配管２６に替え、ヒーター線を配線することができる。
【００３４】
また、下型２３では、縁部２５の一部に切欠部２７が形成されている。切欠部２７は、縁部２４、２５が重なり合うときに凹部２０、２２により形成されるキャビティに前記樹脂組成物を注入するための注入口として機能するものである。
【００３５】
このような注型用金型１９では、上型２１の凹部２０の上面２８に成形面２９が、また、下型２３の凹部２２の下面３０に成形面３１が形成されている。図２および図３に示したキッチン部材１の表面２、１５を成形する成形面が成形面３１である。したがって、成形面３１は、キッチン部材１の表面２、１５に対応する形状に形成される。すなわち、図４（ｂ）に示したように、成形面３１は、たとえば、図２に示したキッチン部材１の表面２を形成することができるように、その断面において三角波状に凹凸した形状を有している。
【００３６】
すなわち、成形面３１では、その断面においてキッチン部材１の表面２の断面における頂部２ａに対応する部分が谷部３１ａであり、谷線３２は、成形面３１の内側に膨らむ曲線状となっている。また、成形面３１では、その断面においてキッチン部材１の表面２の断面における谷部２ｂに対応する部分が頂部３１ｂであり、尾根線３３は、成形面３１の外側に膨らむ曲線状となっている。
【００３７】
前記のとおりの注型用金型１９を形成する上型２１および下型２３の材質はともに、たとえばSCM440などの鋼とすることができる。
【００３８】
図５は、図４（ｂ）に示した下型を作製するプロセスを模式的に示した要部工程断面図である。図５（ａ）（ｂ）の図中において、図４（ｂ）に付した符号と同一の符号が付されている部位は、図４（ｂ）に示した下型２３と同じ部位である。したがって、以下の説明では、同一符号を付した部位についての説明を省略する。
【００３９】
図４（ｂ）に示した下型２３を作製する場合には、下型２３の凹部２２における加工前のフラットな上面部に対して、たとえばフォトエッチングなどのエッチング加工を施し、図４（ｂ）に示した谷部３１ａに対応する部分が凹部３４となる凹凸パターンを形成する。形成された凹凸パターンは、図４（ｂ）に示した成形面３１と異なり、その断面は、曲線状ではなく、直線状であり、成形面３１は角張った部分３５を有している。
【００４０】
前記エッチング加工後、図４（ｂ）に示した成形面３１となるように、すなわち、谷部３１ａの断面における谷線３２が成形面３１の内側に膨らむ曲線状となり、頂部３１ｂの断面における尾根線３３が成形面３１の外側に膨らむ曲線状となるように化学研磨を施す。この化学研磨は、一般に化学研磨液によって行うことができる。使用可能な化学研磨液は、下型２３の材質によって適宜なものを選択することができる。化学研磨によって、図５（ｂ）に示したように、成形面３１に谷部３１ａおよび頂部３１ｂが形成され、図４（ｂ）に示した下型２３が作製される。
【００４１】
図１および図２に示したキッチンカウンター１ａなどのキッチン部材１を製造する際には、図４（ａ）に示したように、注型用金型１９において、上型２１を下型２３に向けて降下させ、縁部２４の下面と縁部２５の上面とを重ね合わせる。そして、上型２１の凹部２０および下型２３の凹部２２によってキャビティを形成し、切欠部２７による注入口から前記樹脂組成物を注入する。その後、上型２１および下型２３に内蔵された配管２６に温水、熱水などの熱源を流通させ、キャビティ内に充填された前記樹脂組成物を加熱し、かつ上型２１および下型２３によって前記樹脂組成物を圧締する。所定時間が経過し、前記樹脂組成物が硬化した後に、上型２１を上昇させ、下型２３と分離し、下型２３に残った成形品を取り出す。取り出された成形品がキッチン部材１である。
【００４２】
すなわち、キッチン部材１の製造方法において、上型２１と下型２３からなる注型用金型１９の内、下型２３の成形面３１は、エッチング加工によって形成された凹凸パターンにおいて角張った部分３５が化学研磨により曲線状とされたものである。そして、キッチン部材１の製造方法は、下型２３に前記樹脂組成物が注入され、上型２１と下型２３により前記樹脂組成物を加熱しながら圧締して硬化させた後、成形品の表面をコーティングしないでキッチン部材１を製造する。
【００４３】
このように、キッチン部材１の製造方法は、注型成形によって、断面が三角波状に凹凸した表面２を形成するものであり、成形品の表面を研磨仕上げによって凹凸を形成する方法とは本質的に異なっている。成形品を研磨仕上げによって凹凸した表面を形成する場合には、その表面において樹脂成分が削減され、前記樹脂組成物に添加した前記充填材と前記熱硬化性樹脂の界面が、成形品の表面に露出しやすくなる。その結果、前記界面に汚れなどが入り込み、防汚性が低下しやすいため、防汚性を確保するために抗菌剤などを成形品の表面にコーティングすることが必要不可欠となる。
【００４４】
しかしながら、図４（ａ）（ｂ）に示した注型用金型１９を用いるキッチン部材１の製造方法では、キッチン部材１の表面２は、前記樹脂組成物のみから形成されるので、前記コーティングは不要であり、防汚性をある程度確保したキッチン部材１の製造が容易となる。しかも、製造されるキッチン部材１の凹凸した表面２は、前記樹脂組成物に添加した充填材などにより自然発生するものではなく、断面において三角波状に凹凸するものであり、表面２の性状は、キッチン部材１の表面２の全体においてほぼ等しい。したがって、品質に優れたキッチン部材１を安定して製造することが可能となる。
【００４５】
なお、図３に示したキッチン部材１を製造する場合には、図４（ａ）に示した注型用金型１９において、下型２３の成形面３１を表面１５に対応した形状に変更すればよい。
【００４６】
本発明は、以上の実施形態に限定されるものではない。キッチン部材は、キッチンカウンターの他、シンクなどにも適用可能である。また、樹脂組成物に添加可能な成分は、キッチン部材の製造やキッチン部材に要求される特性などに応じて種々のものから適宜選択可能である。さらに、キッチン部材の注型成形に用いる注型成形用金型の形状、大きさ、構造などは適宜変更可能である。成形条件は樹脂組成物の配合成分に応じて適宜決めることができる。
【符号の説明】
【００４７】
１  キッチン部材
２  表面
２ａ  頂部
２ｂ  谷部
３  尾根線
４  最高位
５  最低位
１４  谷線
Δｈ  高低差
１９  注型用金型
２１  上型
２３  下型
３１  成形面
３５  角張った部分
【図１】
2020054860.tif 000003
【図２】
2020054860.tif 000004
【図３】
2020054860.tif 000005
【図４】
2020054860.tif 000006
【図５】
2020054860.tif 000007